КАТИОННАЯ СМОЛА ДЛЯ ДИСПЕРГИРОВАНИЯ ПИГМЕНТА И СОДЕРЖАЩАЯ ЕЕ КОМПОЗИЦИЯ КРАСКИ ДЛЯ ЭЛЕКТРООСАЖДЕНИЯ

1. Катионная пигментная диспергированная смола, такая как полиэпоксидная аминосмола, содержащая (i) нейтрализуемую кислотой аминогруппу, полученную из моноэпоксидаминосоединения, образованного в ходе реакции моноэпоксида и амина, имеющего 3 или более активных атомов водорода, и (ii) группу четвертичной аммонийной соли в середине ее цепи.
2. Катионная пигментная диспергированная смола по п.1, где полиэпоксид в полиэпоксидной аминосмоле представляет собой простой полиглицидиловый эфир полифенола, полиглицидиловый эфир ароматического полиола или модифицированную полиэпоксидную смолу.
3. Катионная пигментная диспергированная смола по п.1, где моноэпоксидом является моноэпоксид формулы 1, приведенной ниже
Формула 1
1
2
где R является водородом или метилом; R является водородом, замещенным или незамещенным алкилом или циклоалкилом, или замещенной или незамещенной арильной группой.
4. Катионная пигментная диспергированная смола по п.1, где амин, имеющий 3 или более активных атомов водорода, выбран из этилендиамина, гексаметилендиамина, тетрапентаметилендиамина, пентаметилендиамина, 2-метилпентаметилендиамина, полиоксиалкилендиамина, диэтилентриамина, аминоэтилэтаноламина, триэтилентетрамина или их смеси.
5. Катионная пигментная диспергированная смола по п.1, где моноэпоксидаминосоединение, полученное реакцией моноэпоксида и амина, имеющего 3 или более активных атомов водорода, имеет 2 или более активных атомов водорода и нейтрализуемую кислотой аминогруппу, расположенную в середине цепи, полученную реакцией удлинения цепи моноэпоксидаминосоединения с полиэпоксидной смолой.
6. Катионная пигментная диспергированная смола по п.1, где группа четвертичной аммонийной соли получена реакцией эпоксидной группы моноэпоксидаминосоединения и соли третичного амина.
7. Катионная пигментная диспергированная смола по п.6, где соль третичного амина получена путем уретанового связывания гидроксильной группы диалкилалканоламина и диизоцианата и нейтрализации кислотой.
8. Катионная пигментная диспергированная смола по п.7, где кислотой является одна или несколько карбоновых кислот, выбранных из группы, состоящей из молочной кислоты, уксусной кислоты, пропионовой кислоты, масляной кислоты, диметилпропионовой кислоты, диметилбутановой кислоты, муравьиной кислоты и гликолевой кислоты.
9. Катионная пигментная диспергированная смола по п.1, где 1 г катионной пигментной диспергированной смолы содержит от 0,01 до 1,3 миллиэквивалента нейтрализуемой кислотой аминогруппы (i) и от 0,01 до 1,2 миллиэквивалента вышеуказанной группы четвертичной аммонийной соли (ii).
10. Пигментная паста, содержащая катионную пигментную диспергированную смолу по любому из пп.1-9.
11. Пигментная паста по п.10, где массовое соотношение пигментного компонента к твердому веществу в пигментной диспергированной смоле составляет от 1,5:1 до 10:1.
12. Композиция для покрытия электроосаждением, содержащая катионную пигментную диспергированную смолу по любому из пп.1-9.